СПОСОБ ИЗГОТОВЛЕНИЯ МНОГОСЛОЙНОГО ЭЛЕМЕНТА, А ТАКЖЕ МНОГОСЛОЙНЫЙ ЭЛЕМЕНТ

1. Способ изготовления многослойного элемента (100, 200, 300), в частности оптического защитного элемента или оптического декоративного элемента, при котором:
a) на слой подложки наносят одно- или многослойный первый декоративный слой(3);
b) по меньшей мере один металлический слой (5) наносят на обращенную от слоя подложки сторону первого декоративного слоя (3);
c) указанный по меньшей мере один металлический слой (5) структурируют таким образом, чтобы металлический слой (5) в одной или нескольких первых зонах (8) многослойного элемента (100, 200, 300) имел первую толщину слоя, а в одной или нескольких вторых зонах (9) многослойного элемента (100, 200, 300) имел отличающуюся от первой толщины слоя вторую толщину слоя, причем, в частности, вторая толщина слоя равна нулю;
d) на обращенную от первого декоративного слоя (3) сторону металлического слоя (5) наносят одно- или многослойный второй декоративный слой (7);
e) первый и/или второй декоративный слой (7) структурируют с использованием металлического слоя (5) в качестве маски в первой области многослойного элемента таким образом, что первый (3) или, соответственно, второй декоративный слой (7) в первых (8) или вторых зонах (9) по меньшей мере частично удаляют.
2. Способ по п.1, отличающийся тем, что первый (3) и/или второй декоративный слой (7) структурируют с использованием металлического слоя (5) в качестве маски в первой области таким образом, что первый (3) и второй декоративный слой (7) соответственно в первых (8) или вторых зонах (9) по меньшей мере, частично удаляют, или металлический слой (5) структурируют с использованием первого (3) или второго декоративного слоя (7) в качестве маски.
3. Способ по п.1 или 2, отличающийся тем, что на этапе c) на обращенную от первого декоративного слоя (3) сторону металлического слоя (5) наносят активируемый посредством электромагнитного излучения первый слой (6) резиста, и этот первый слой (6) резиста экспонируют с использованием экспонирующей маски посредством упомянутого электромагнитного излучения.
4. Способ по п.3, отличающийся тем, что второй декоративный слой (7) включает один или несколько вторых активируемых посредством электромагнитного излучения окрашенных слоев резиста, и на этапе e) эти один или несколько вторых окрашенных слоев резиста посредством упомянутого электромагнитного излучения экспонируют со стороны слоя подложки, при этом металлический слой (5) служит в качестве экспонирующей маски.
5. Способ по п.4, отличающийся тем, что этот один или несколько вторых окрашенных слоев резиста включают по меньшей мере два слоя резиста, содержащие различные красящие средства или красящие средства различной концентрации.
6. Способ по п.4 или 5, отличающийся тем, что один или несколько из указанных одного или нескольких вторых окрашенных слоев резиста наносят посредством способа в виде рисунка, и, в частности, образуют первый мотив.
7. Способ по одному из пп.3-6, отличающийся тем, что первый слой (6) резиста на этапе c) экспонируют со стороны слоя подложки, причем маску для экспонирования первого слоя (6) резиста образуют первым декоративным слоем (3), причем первый декоративный слой (3), если смотреть перпендикулярно плоскости слоя подложки, в первой области в указанных одной или нескольких первых зонах (8) имеет первый коэффициент пропускания, а в указанных одной или нескольких вторых зонах (9) - более высокой по сравнению с первым коэффициентом пропускания второй коэффициент пропускания, причем упомянутые коэффициенты пропускания относятся к электромагнитному излучению с длиной волны, подходящей для фотоактивации первого слоя (6) резиста.
8. Способ по п.7, отличающийся тем, что первый декоративный слой (3) включает один или несколько, в частности, цветных первых слоев лака, которые располагают в первой области в указанных одной или нескольких первых зонах (8) с первой толщиной слоя, а в указанных одной или нескольких вторых зонах (9) либо не располагают, либо располагают с меньшей по сравнению с первой толщиной слоя второй толщиной слоя, так что первый декоративный слой (3), в частности в первой области в указанных одной или нескольких первых зонах (8), имеет упомянутый первый коэффициент пропускания, а в указанных одной или нескольких вторых зонах (9) имеет упомянутый второй коэффициент пропускания.
9. Способ по п.8, отличающийся тем, что указанный один или несколько первых слоев лака наносят посредством печати в виде рисунка.
10. Способ по одному из пп.8 или 9, отличающийся тем, что один или несколько первых слоев лака включают соответственно абсорбер ультрафиолетовых лучей и/или красящее средство.
11. Способ по одному из пп.7-10, отличающийся тем, что толщину слоя и материал первого декоративного слоя (3) выбирают так, чтобы первый коэффициент пропускания был больше нуля, и/или толщину и материал первого декоративного слоя (3) выбирают так, чтобы отношение между вторым коэффициентом пропускания и первым коэффициентом пропускания было больше двух.
12. Способ по одному из пп.3-11, отличающийся тем, что на отдельную область металлического слоя (3), в которой не предусмотрен первый слой (6) резиста, частично наносят, в частности окрашенный слой резиста, стойкого к травлению.
13. Способ по одному из пп.1-12, отличающийся тем, что толщину и материал первого декоративного слоя (3) выбирают так, что электромагнитное излучение, измеренное после прохождения сквозь пакет слоев, состоящий из слоя подложки и первого декоративного лоя (3), в первой области в одной или нескольких первых зонах (8) имеет коэффициент пропускания приблизительно от 0% до 30%, предпочтительно приблизительно от 1% до 15%, а в одной или нескольких вторых зонах (9) - коэффициент пропускания приблизительно от 60% до 100%, предпочтительно приблизительно от 70% до 90%.
14. Способ по одному из пп.3-6, отличающийся тем, что первый слой (6) резиста на этапе c) экспонируют с обращенной от слоя подложки стороны, при этом для экспонирования первого слоя (6) резиста между первым слоем (6) резиста и источником света, который используется для экспонирования, располагают маска (13), причем эта маска, если смотреть перпендикулярно плоскости слоя -подложки, имеет в первой области в одной или нескольких первых зонах (8) первый коэффициент пропускания, а в одной или нескольких вторых зонах (9) больший по сравнению с первым коэффициентом пропускания второй коэффициент пропускания, при этом упомянутые коэффициенты пропускания относятся к электромагнитному излучению с длиной волны, подходящей для фотоактивации первого слоя (6) резиста.
15. Способ по одному из пп.3-14, отличающийся тем, что для образования первого (6) и/или второго слоя резиста применяется позитивный фоторезист, растворимость которого при активации путем экспонирования повышается, или применяют негативный фоторезист, растворимость которого при активации путем экспонирования понижается, причем первый и/или второй слой резиста при применении позитивного фоторезиста в первой области в одной или нескольких вторых зонах (9) или при применении негативного фоторезиста в первой области в одной или нескольких первых зонах (8) удаляют.
16. Способ по одному из пп.3-15, отличающийся тем, что для экспонирования первого и/или второго слоя резиста применяют ультрафиолетовое облучение, предпочтительно имеющее максимум излучения в диапазоне 365 нм.
17. Способ по п.1 или 2, отличающийся тем, что этап c) осуществляют после этапа d), и на этапе c) металлический слой (5) структурируют с использованием второго декоративного слоя (7) в качестве маски, в частности путем нанесения травильного средства и удаления незащищенных маской областей металлического слоя (5), причем на этапе e) первый декоративный слой (3) структурируют с использованием металлического слоя (5) в качестве маски, в частности путем нанесения растворителя и удаления незащищенных маской областей первого декоративного слоя (3).
18. Способ по п.17, отличающийся тем, что второй декоративный слой (7) наносят путем печати в виде рисунка, причем второй декоративный слой (7) снабжен в первых зонах (8) третьей толщиной слоя, а во вторых зонах (9) - отличающейся от третьей толщины слоя четвертой толщиной слоя, причем, в частности, четвертая толщина слоя равна нулю.
19. Способ по п.17 или 18, отличающийся тем, что второй декоративный слой (7) стоек по отношению к травильным средствам, применяемым для структурирования металлического слоя (5), а также по отношению к растворителю, применяемому для структурирования второго декоративного слоя (3).
20. Способ по одному из пп.17-19, отличающийся тем, что второй декоративный слой (7) включает один или несколько цветных слоев, которые, в частности, наносят путем печати.
21. Способ по одному из предыдущих пунктов, отличающийся тем, что первый слой (6) резиста и/или не защищенные металлическим слоем (5) области первого декоративного слоя (3) удаляют с помощью растворителя.
22. Способ по одному из предыдущих пунктов, отличающийся тем, что на этапе c) незащищенные первым слоем (6) резиста и/или вторым декоративным слоем (7) зоны (8) металлического слоя (5) удаляют с помощью травильного средства.
23. Способ по одному из предыдущих пунктов, отличающийся тем, что слой подложки на обращенной к первому декоративному слою (3) стороне включает по меньшей мере один функциональный слой (2), в частности отслаивающий слой и/или слой защитного лака.
24. Способ по одному из предыдущих пунктов, отличающийся тем, что первый (3) и/или второй декоративный слой (7) включает слой реплицирующего лака, в котором сформирован поверхностный рельеф, и/или в обращенной к первому декоративному слою (3) поверхности слоя подложки сформирован поверхностный рельеф.
25. Способ по п.24, отличающийся тем, что поверхностный рельеф включает дифракционную структуру, в частности включает голограмму, кинеграмму, линейную решетку или крестообразную решетку, дифракционную структуру нулевого порядка или блестящую решетку, включает рефракционную структуру, в частности микролинзовое поле или ретро-отражающую структуру, включает оптическую линзу или структуру с поверхностью свободной формы, и/или включает матовую структуру, в частности изотропную или анизотропную матовую структуру.
26. Способ по одному из предыдущих пунктов, отличающийся тем, что после структурирования металлического слоя (5), первого декоративного слоя (3) и/или второго декоративного слоя (7) наносят выравнивающий слой (10), который, в частности, ложится на обращенные от слоя подложки области поверхности первого декоративного слоя (3), второго декоративного слоя (7) и/или слоя подложки.
27. Способ по одному из предыдущих пунктов, отличающийся тем, что на обращенной от слоя подложки стороне многослойного элемента (100, 200, 300, 400) на многослойный элемент (100, 200, 300, 400) наносят защитный лак.
28. Способ по одному из предыдущих пунктов, отличающийся тем, что первый (3) и/или второй декоративный слой (7) обесцвечивают путем экспонировании.
29. Многослойный элемент (100, 200, 300, 400), в частности изготовленный способом по одному из предыдущих пунктов, имеющий одно- или многослойный первый декоративный слой (3), одно- или многослойный второй декоративный слой (7) и по меньшей мере один, расположенный между первым (3) и вторым декоративным слоем (7) металлический слой (5), причем этот металлический слой (5) структурирован таким образом, что по меньшей мере один металлический слой (5) в первой области многослойного элемента (100, 200, 300) в одной или нескольких первых зонах (8) многослойного элемента (100, 200, 300) имеет первую толщину слоя, а в одной или нескольких вторых зонах (9) многослойного элемента (100, 200, 300) имеет отличающуюся от первой толщины слоя вторую толщину слоя, причем, в частности, вторая толщина слоя равна нулю, и причем первый и второй декоративный слой (7) структурированы конгруэнтно друг другу, а также металлическому слою (5), в частности так, что первый (3) и второй декоративный слой (7) в первой области в первых (8) или вторых зонах (9), по меньшей мере, частично удалены конгруэнтно друг другу, а также металлическому слою (5).
30. Многослойный элемент (100, 200, 300, 400) по п.29, отличающийся тем, что многослойный элемент (100, 200, 300) включает в частности сплошной слой подложку.
31. Многослойный элемент (100, 200, 300, 400) по п.29 или 30, отличающийся тем, что первый декоративный слой (3), если смотреть перпендикулярно плоскости слоя подложки, в первой области в первых зонах (8) имеет первый коэффициент пропускания, а во вторых зонах (9) - больший по сравнению с первым коэффициентом пропускания второй коэффициент пропускания, причем упомянутые коэффициенты пропускания относятся к электромагнитному излучению в визуальном и/или ультрафиолетовом и/или инфракрасном спектре.
32. Многослойный элемент (100, 200, 300, 400) по п.31, отличающийся тем, что второй декоративный слой (7) в первой зоне (8) или второй зоне (9) имеет по меньшей мере один фотоактивируемый посредством упомянутого электромагнитного излучения слой резиста, причем по меньшей мере один металлический слой (5) и слой резиста расположены с точным совмещением друг с другом на первой стороне (11) слоя подложки так, что слой резиста расположен на обращенной от слоя подложки стороне по меньшей мере одного металлического слоя (5), а первый декоративный слой (3) - на другой стороне по меньшей мере одного металлического слоя (5).
33. Многослойный элемент (100, 200, 300, 400) по одному из пп.29-32, отличающийся тем, что первый (3) и/или второй декоративный слой (7) включает один или несколько слоев, которые окрашены по меньшей мере одним непросвечивающим и/или по меньшей мере одним прозрачным красящим средством, которое по меньшей мере в одном диапазоне длин волн электромагнитного спектра является цветным или создающим цвет, в частности разноцветным или создающим разные цвета, в частности, что в одном или нескольких из слоев первого (3) и/или второго декоративного слоя (7) содержится красящее средство, которое может возбуждаться вне видимого спектра и создает визуально различимый цветной отпечаток.
34. Многослойный элемент (100, 200, 300, 400) по одному из пп.29-33, отличающийся тем, что первый (3) и/или второй декоративный слой (7) включает один или несколько слоев, которые окрашены по меньшей мере одним красящим средством цвета желтый, пурпурный, голубой или черный (CMYK) или цвета красный, зеленый или синий (RGB), и/или содержит по меньшей мере один флуоресцирующий красным и/или зеленым и/или синим, возбуждаемый излучением пигмент или краситель и поэтому при облучении создает аддитивный цвет.
35. Многослойный элемент (100, 200, 300, 400) по одному из пп.29-34, отличающийся тем, что первый (3) и/или второй декоративный слой (7) включает слой реплицирующего лака, в котором сформирован поверхностный рельеф, включающий по меньшей мере одну рельефную структуру, и по меньшей мере один металлический слой (5) расположен на поверхности по меньшей мере одной рельефной структуры.
36. Многослойный элемент (100, 200, 300, 400) по п.35, отличающийся тем, что по меньшей мере одна рельефная структура расположена по меньшей мере частично в первых зонах (8) и/или во вторых зонах (9), в частности конгруэнтно первым (8) или вторым зонам (9).
37. Многослойный элемент (100, 200, 300, 400) по одному из пп.29-36, отличающийся тем, что первый (3) и/или второй декоративный слой (7) включает один или несколько следующих слоев: жидкокристаллический слой, полимерный слой, тонкопленочный слой, пигментный слой.
38. Многослойный элемент (100, 200, 300, 400) по одному из пп.29-37, отличающийся тем, что первый (3) и/или второй декоративный слой (7) имеет толщину в пределах от 0,5 до 5 мкм.
39. Многослойный элемент (100, 200, 300, 400) по одному из пп.29-38, отличающийся тем, что один или несколько слоев первого (3) и/или второго декоративного слоя (7) содержит неорганические абсорберы с высокой долей рассеяния, в частности наномасштабные абсорберы ультрафиолетовых лучей на основе неорганических оксидов.
40. Многослойный элемент (100, 200, 300, 400) по одному из пп.29-39, отличающийся тем, что металлический слой (5) имеет толщину в пределах от 20 до 70 мкм.
41. Многослойный элемент (100, 200, 300, 400) по одному из пп.29-40, отличающийся тем, что выемки первого (3) и/или второго декоративного слоя (7) и/или по меньшей мере одного металлического слоя (5) заполнены выравнивающим слоем (10).
42. Многослойный элемент (100, 200, 300, 400) по п.41, отличающийся тем, что показатель преломления выравнивающего слоя (10) в видимом диапазоне длин волн находится в пределах от 90% до 110% показателя преломления слоя (4) реплицирующего лака.
43. Многослойный элемент (100, 200, 300, 400) по п.41 или 42, отличающийся тем, что выравнивающий слой (10) выполнен в виде адгезионного слоя.
44. Защитный элемент для защищенных или ценных документов, в частности в виде переводной пленки или ламинирующей пленки, который имеет многослойный элемент (100, 200, 300, 400) по одному из пп.29-43 или изготовлен способом по одному из пп.1-28.
45. Защитный документ, в частности пропуск, заграничный паспорт, банковская карта, удостоверение личности, банкнота, ценная бумага, билет или защитная упаковка, имеющий защитный элемент по п.44.
По доверенности